СПОСОБ ПОЛУЧЕНИЯ ИЗНОСОСТОЙКОГО СЛОЯ С РАЗЛИЧНЫМИ УРОВНЯМИ БЛЕСКА

1. Способ получения износостойкого слоя (1), имеющего различные уровни блеска, в котором:
готовят износостойкий слой (1), включающий термопластичный материал, причем износостойкий слой (1) является по существу прозрачным,
проводят тиснение износостойкого слоя (1) посредством тиснильного устройства (11), имеющего участки с различными уровнями блеска, таким образом, что износостойкий слой получает участки (5, 6), имеющие различные уровни блеска после тиснения.
2. Способ по п.1, в котором износостойкий слой (1) дополнительно включает устойчивые к износу частицы и/или устойчивые к царапанию частицы.
3. Способ по п.2, в котором устойчивые к износу частицы и/или устойчивые к царапанию частицы по существу инкапсулированы в износостойком слое (1).
4. Способ по п. 2 или 3, в котором устойчивые к износу частицы и/или устойчивые к царапанию частицы имеют средний диаметр частиц менее 200 мкм, предпочтительно менее 100 мкм.
5. Способ по любому из пп. 1-4, в котором термопластичный материал включает термопластичный полиуретан (PU), предпочтительно термопластичный алифатический полиуретан.
6. Способ по любому из пп. 1-4, в котором термопластичный материал включает поливинилхлорид (PVC), полиэтилентерефталат (PET), поливинилбутираль (PVB), полибутилентерефталат (PBT), сшитый полиэтилен (PEX), полиэтилен (PE), сложный полиэфир, полистирол (PS), полипропилен (PP), поликарбонат (PC), поливинилацетат (PVAc), этилен-винилацетат (EVA), полиакрилат, метакрилат, и/или их комбинацию.
7. Способ по любому из предшествующих пунктов, в котором тиснильное устройство (11) включает металлическую поверхность, причем указанные участки с различными уровнями блеска созданы на указанной металлической поверхности.
8. Способ по любому из предшествующих пунктов, в котором тиснильное устройство (11) включает тиснильный цилиндр, тиснильную ленту или тиснильную плиту, причем тиснильный цилиндр, тиснильная лента или тиснильная плита имеют участки с различными уровнями блеска.
9. Способ по любому из пп. 1-6, в котором тиснильное устройство (11) включает структурированную пленку, причем структурированная пленка имеет участки с различными уровнями блеска.
10. Способ по любому из предшествующих пунктов, в котором различные уровни блеска формируют микроструктурой в износостойком слое (1), включающем участки (5, 6), имеющие максимальную глубину 30 мкм.
11. Способ по любому из предшествующих пунктов, в котором дополнительно формируют вытисненные участки в износостойком слое (1), предпочтительно имеющие глубину, превышающую 100 мкм.
12. Способ по любому из предшествующих пунктов, в котором дополнительно наносят износостойкий слой (1) на основу (2) перед тиснением.
13. Способ по п.12, в котором основа (2) включает термопластичный материал.
14. Способ изготовления строительной панели (10; 10'; 10ʺ), в котором:
создают основу (2),
наносят на основу (2) износостойкий слой (1), включающий термопластичный материал, причем износостойкий слой (1) является по существу прозрачным, и
спрессовывают основу (2) и износостойкий слой (1) друг с другом, с формированием тем самым строительной панели (10; 10'; 10ʺ),
причем износостойкий слой (1) подвергают тиснению с помощью тиснильного устройства (11), имеющего участки с различными уровнями блеска, так, что износостойкий слой (1) приобретает участки (5, 6), имеющие различные уровни блеска после тиснения.
15. Способ по п.14, в котором износостойкий слой (1) включает устойчивые к износу частицы и/или устойчивые к царапанию частицы.
16. Способ по п.15, в котором устойчивые к износу частицы и/или устойчивые к царапанию частицы по существу инкапсулированы в износостойком слое (1).
17. Способ по п. 15 или 16, в котором устойчивые к износу частицы и/или устойчивые к царапанию частицы имеют средний диаметр частиц менее 200 мкм, предпочтительно менее 100 мкм.
18. Способ по любому из пп. 14-17, в котором участки (5, 6), имеющие различные уровни блеска, находятся в приводке с декоративным рисунком или печатным изображением (7).
19. Способ по любому из пп. 14-18, в котором термопластичный материал включает термопластичный полиуретан (PU), предпочтительно термопластичный алифатический полиуретан.
20. Способ по любому из пп. 14-18, в котором термопластичный материал включает поливинилхлорид (PVC), полиэтилентерефталат (PET), поливинилбутираль (PVB), полибутилентерефталат (PBT), сшитый полиэтилен (PEX), полиэтилен (PE), сложный полиэфир, полистирол (PS), полипропилен (PP), поликарбонат (PC), поливинилацетат (PVAc), этилен-винилацетат (EVA), полиакрилат, метакрилат, и/или их комбинацию.
21. Способ по любому из пп. 14-20, в котором тиснильное устройство (11) включает металлическую поверхность, причем указанные участки с различными уровнями блеска созданы на указанной металлической поверхности.
22. Способ по любому из пп. 14-21, в котором тиснильное устройство (11) включает тиснильный цилиндр, тиснильную ленту или тиснильную плиту, причем тиснильный цилиндр, тиснильная лента или тиснильная плита имеют участки с различными уровнями блеска.
23. Способ по любому из пп. 14-20, в котором тиснильное устройство (11) включает структурированную пленку, причем структурированная пленка имеет участки с различными уровнями блеска.
24. Способ по любому из пп. 14-23, в котором различные уровни блеска формируют микроструктурой в износостойком слое (1), включающем участки (5, 6), имеющие максимальную глубину 30 мкм.
25. Способ по любому из пп. 14-24, в котором дополнительно формируют вытисненные участки в износостойком слое (1), предпочтительно имеющие глубину, превышающую 100 мкм.
26. Способ по любому из пп. 14-25, в котором основа (2) включает термопластичный материал.
27. Способ по любому из пп. 14-26, в котором основа (2) включает декоративный слой (3), имеющий декоративный рисунок или печатное изображение (7).
28. Строительная панель (10; 10'; 10ʺ), содержащая:
основу (2),
износостойкий слой (1), размещенный на основе (2), причем износостойкий слой (1) включает термопластичный материал и является по существу прозрачным, и
причем на износостойком слое (1) созданы участки (5, 6), имеющие различные уровни блеска.
29. Строительная панель по п.28, в которой участки (5, 6), имеющие различные уровни блеска, находятся в приводке с декоративным рисунком или печатным изображением (7) основы (2) или износостойкого слоя (1).
30. Строительная панель по п. 28 или 29, в которой износостойкий слой (1) вытиснен в приводке с декоративным рисунком или печатным изображением (7) основы (2) или износостойкого слоя (1).
31. Строительная панель по любому из пп. 28-30, в которой износостойкий слой (1) включает устойчивые к износу частицы и/или устойчивые к царапанию частицы.
32. Строительная панель по п.31, в которой устойчивые к износу частицы и/или устойчивые к царапанию частицы по существу инкапсулированы в износостойком слое (1).
33. Способ по п. 31 или 32, в котором устойчивые к износу частицы и/или устойчивые к царапанию частицы имеют средний диаметр частиц менее 200 мкм, предпочтительно менее 100 мкм.
34. Строительная панель по любому из пп. 28-33, в которой термопластичный материал включает полиуретан (PU), поливинилхлорид (PVC), полиэтилентерефталат (PET), поливинилбутираль (PVB), полибутилентерефталат (PBT), сшитый полиэтилен (PEX), полиэтилен (PE), сложный полиэфир, полистирол (PS), полипропилен (PP), поликарбонат (PC), поливинилацетат (PVAc), этилен-винилацетат (EVA), полиакрилат, метакрилат, и/или их комбинацию.
35. Строительная панель по любому из пп. 28-34, в которой основа (2) включает термопластичный материал.
36. Строительная панель по любому из пп. 28-35, в которой основа (2) включает декоративный слой (3), имеющий декоративный рисунок или печатное изображение (7).
37. Способ получения износостойкого слоя (1), имеющего верхнюю поверхность, причем верхняя поверхность имеет различные уровни блеска, в котором:
создают износостойкий слой (1), включающий термопластичный материал и устойчивые к износу частицы и/или устойчивые к царапанию частицы, по существу инкапсулированные в нем,
проводят тиснение верхней поверхности износостойкого слоя (1) с помощью тиснильного устройства (11), имеющего участки с различными уровнями блеска, так, что верхняя поверхность износостойкого слоя получает участки (5, 6), имеющие различные уровни блеска, после тиснения.
38. Способ изготовления строительной панели (10; 10'; 10ʺ), в котором:
создают основу (2),
наносят на основу (2) износостойкий слой (1), включающий термопластичный материал и устойчивые к износу частицы и/или устойчивые к царапанию частицы, по существу инкапсулированные в нем, и
спрессовывают основу (2) и износостойкий слой (1) друг с другом, с формированием тем самым строительной панели (10; 10'; 10ʺ),
причем верхнюю поверхность износостойкого слоя (1) подвергают тиснению с помощью тиснильного устройства (11), имеющего участки с различными уровнями блеска, так, что верхняя поверхность износостойкого слоя получает участки (5, 6), имеющие различные уровни блеска, после тиснения.
39. Строительная панель (10; 10'; 10ʺ), содержащая
основу (2),
износостойкий слой (1), размещенный на основе (2), причем износостойкий слой (1) включает термопластичный материал и устойчивые к износу частицы и/или устойчивые к царапанию частицы, по существу инкапсулированные в нем, и
причем на верхней поверхности износостойкого слоя (1) созданы участки (5, 6), имеющие различные уровни блеска.
40. Способ получения износостойкого слоя, имеющего верхнюю поверхность, причем верхняя поверхность имеет различные уровни блеска, в котором:
создают износостойкий слой, включающий термопластичный материал, и
полируют участки верхней поверхности износостойкого слоя так, что полированные участки получают иной уровень блеска сравнительно с участками верхней поверхности износостойкого слоя, не подвергнутыми полированию.
41. Способ по п.40, в котором дополнительно проводят тиснение верхней поверхности износостойкого слоя с помощью тиснильного устройства с рельефной поверхностью так, что в верхней поверхности износостойкого слоя получается рельефная структура, и проводят полирование указанных участков, сформированных выступающими участками рельефной структуры.
42. Способ по п.40, в котором маскируют участки верхней поверхности износостойкого слоя, и в котором полированные участки формируют из немаскированных участков верхней поверхности износостойкого слоя.